(57)【要約】  耐久性が改善されたカットパイル構造体と同様の外観及び審美性を有する、自己撚りループパイルを有するカーペット、並びにその作製方法が提供される。【選択図】図１
2020523093.tif 000002
【特許請求の範囲】
【請求項１】
予め構築された織布又は不織布バッキングを通して縫われて、ループ又はタフトを形成する、典型的に使用されるよりも高い撚りレベルで撚られた単糸を含む、カーペット。
【請求項２】
前記単糸が、１インチ当たり１〜１５回転（ｔｐｉ）の範囲で撚られる、請求項１に記載のカーペット。
【請求項３】
前記単糸が、３〜１２ｔｐｉの範囲で撚られる、請求項１に記載のカーペット。
【請求項４】
前記単糸が、５〜１０ｔｐｉの範囲で撚られる、請求項１に記載のカーペット。
【請求項５】
前記単糸が、糸ヒートセット工程なしに、直接タフティングされてカーペットになる、請求項１に記載のカーペット。
【請求項６】
前記単糸が、任意の合成糸材料、任意の天然繊維糸材料、又はこれらの任意の組み合わせを含む、請求項１に記載のカーペット。
【請求項７】
前記単糸が、ポリエステル、ナイロン、及び／又はオレフィン、並びにこれらの任意の組み合わせを含む、請求項１に記載のカーペット。
【請求項８】
前記単糸のデニールが、１００〜１００００の範囲である、請求項１に記載のカーペット。
【請求項９】
撚られた単糸をもつれることなくタフティングするための方法であって、糸がクリール上の糸パッケージから解かれる際に、緊張デバイスを介して前記糸の張力を制御することを含む、方法。
【請求項１０】
前記緊張デバイスが、前記パッケージから出てくる糸の張力が、１デニール当たり０．００１グラム〜１デニール当たり０．３グラムの範囲になるように設定される、請求項９に記載の方法。
【請求項１１】
前記緊張デバイスが、前記糸パッケージの周囲に張力バンドを備える、請求項９又は請求項１０に記載の方法。
【請求項１２】
撚られた単糸をもつれることなくタフティングするための方法であって、前記糸が前記パッケージから解かれた直後に、１デニール当たり０．００１グラム〜１デニール当たり０．３グラムの範囲の張力に前記糸を供して、もつれを除去することを含む、方法。
【請求項１３】
前記タフティングプロセス全体にわたって糸の張力を制御して、もつれを回避することを更に含む、請求項１２に記載の方法。
【発明の詳細な説明】
【技術分野】
【０００１】
（関連出願の相互参照）
本出願は、参照によりその開示全体が本明細書に組み込まれる、２０１７年６月７日出願の米国仮特許出願第６２／５１６１４１号に対する優先権の利益を主張する。
【０００２】
本開示は、耐久性が改善されたカットパイル構造体と同様の外観及び審美性を有する、単糸自己撚りループパイルを有するカーペット、並びにその作製方法に関する。
【背景技術】
【０００３】
ほとんどの住宅用カーペットは、カットパイル構造体又はカット及びループパイル構造体のいずれかによって作製される。
【０００４】
標準的なタフティングカーペットを作製するためには、２つ以上の嵩高連続フィラメント（bulked continuous filament、ＢＣＦ）糸を一緒に撚り合わせ、次いでヒートセットして糸束中で撚りを固定する。次いで、撚られ、かつヒートセットされた糸は、予め構築されたバッキングを通して縫われて、ループ又はタフトを形成する。カットパイルカーペットに関しては、ループは、タフティング機上で切断され、それにより各ループ当たり２つのタフト又はパイルを生成する。ループは、異なるパターン及びスタイルで切断され得、様々な設計を有するカット及びループパイルの両方を有するカーペットを作製する可能性を作り出す。
【０００５】
カットパイルカーペットは、柔らかい手触り並びに独特の外観及び審美性を有するが、徒歩で行き来する人々によって引き起こされるタフトの解れにより耐久性に欠ける。ループパイルカーペットは、より耐久性があるが、それらは、粗い手触り、及びカットパイルカーペットとは非常に異なる外観を有する。
【０００６】
したがって、カットパイルと同様の手触り、外観、及び審美性を有するが、タフトの解れを呈しないカーペットが必要とされる。
【０００７】
公開された米国特許出願第２００３／０１６５６５６（Ａ１）号は、カーペット繊維及びバインダー繊維を含むカーペット繊維糸を開示しており、この糸は、突出した繊維端部を除去するための毛焼、及びバインダー繊維を十分に融解するための熱に供される。
【０００８】
米国特許第５，４７８，６２４Ａ号は、ポリエステルナイロン６及びナイロン６６からなる群から選択されるベース繊維と、１６５℃〜１９０℃の範囲の融点を有する１〜１２重量％の熱活性化バインダー繊維とのブレンドから作製された合成糸を開示している。
【０００９】
しかしながら、バインダー繊維を含むカーペットは、非常に粗い手触りを呈し、商業的に成功していない。
【００１０】
カーペットの耐久性を改善するために、糸のケーブリング中により高い撚り、及びヒートセット又は異なるヒートセット方法中により高い温度を使用する試みがなされてきた。しかしながら、これらの変化は、タフトが解かれることを完全には阻止せず、したがって、耐久性のわずかな改善のみを示す。
【００１１】
米国特許第６，７８２，６８６号は、撚りによって生じるトルク、続く複数の糸のケーブル撚りのケーブリング及び形成を使用して、テクスチャード加工ループパイルラグ又はカーペットを形成するための方法を開示している。
【００１２】
中国特許出願第ＣＮ１２６２３４６号は、撚糸の縮みを防止するためのデバイスを開示している。
【００１３】
耐久性のあるカーペット製造のためのより効果的な方法が引き続き必要とされている。
【発明の概要】
【００１４】
本開示の一態様は、カットパイルカーペットと同様の手触り、外観、及び審美性を有するが、標準的なカットパイルカーペットと比較してはるかに改善された耐久性及び質感保持を呈するカーペットに関する。本開示のカーペットは、予め構築された織布又は不織布バッキングを通して縫われて、ループ又はタフトを形成する、典型的に使用される撚りレベルよりも高い撚りレベルで撚られた単糸を含む。ループパイルは、単糸中の活発な撚りにより、自然に撚られる。
【００１５】
非限定的な一実施形態では、単糸は、１インチ当たり１〜１５回転（ｔｐｉ）の範囲で撚られる。非限定的な一実施形態では、単糸は、３〜１２ｔｐｉの範囲で撚られる。非限定的な一実施形態では、単糸は、５〜１０ｔｐｉの範囲で撚られる。
【００１６】
非限定的な一実施形態では、単糸は、糸ヒートセット工程なしに、カーペットに直接タフティングされる。
【００１７】
本開示の別の態様は、撚られた単糸をもつれることなくタフティングするための方法に関する。高撚りレベルを有する単糸は、機械停止を引き起こし、カーペットの欠陥に見え得るもつれを自然に形成する傾向がある。
【００１８】
この方法の非限定的な一実施形態では、糸の張力は、糸がクリール上のパッケージから解かれる際に、パッケージの周囲の張力バンドを介して制御される。非限定的な一実施形態では、張力バンドは、パッケージから出てくる糸の張力が、１デニール当たり０．００１グラム〜１デニール当たり０．３グラムの範囲になるように設定される。非限定的な一実施形態では、張力バンドは、パッケージから出てくる糸の張力が、１デニール当たり０．０１グラム〜１デニール当たり０．１グラムの範囲になるように設定される。
【００１９】
この方法の非限定的な一実施形態では、糸がパッケージから出てくる際の糸の張力は、パッケージの周囲にスリーブ又はバッグを使用することによって制御される。非限定的な一実施形態では、もつれは、パッケージから解かれた直後に、１デニール当たり０．００１グラム〜１デニール当たり０．３グラムの範囲、より好ましくは１デニール当たり０．０１グラム〜１デニール当たり０．１グラムの範囲の張力に糸を供することによって除去される。
【００２０】
非限定的な一実施形態では、方法は、タフティングプロセス全体にわたって糸の張力を制御して、もつれの再形成を防止することを更に含む。
【図面の簡単な説明】
【００２１】
【図１】図１Ａ及び図１Ｂは、カーペットからの自己撚りループパイルカーペット試料（図１Ａ）及び単一ループ（図１Ｂ）を含む、本開示の実施形態の表現である。
【図２】図２Ａ及び図２Ｂは、カーペットからの標準的なカットパイルカーペット試料（図２Ａ）及び単一タフト（図２Ｂ）の実施形態の表現である。
【図３】タフティングクリール上の糸供給パッケージの周囲の張力バンドを含む、本開示の下の装置の概略図である。
【発明を実施するための形態】
【００２２】
本開示がより詳細に説明される前に、本開示は、記載される特定の実施形態に限定されるものではなく、したがって当然ながら異なり得ることを理解されたい。本明細書で使用される用語は、特定の実施形態のみを説明する目的のためであり、本開示の範囲は添付の特許請求の範囲によってのみ限定されるため、限定することを意図するものではないことも理解されたい。
【００２３】
特に定義されない限り、本明細書で使用される全ての技術用語及び科学用語は、本開示が属する技術分野の当業者によって一般的に理解されるものと同じ意味を有する。本明細書に記載されるものと同様又は同等の任意の方法及び材料も本開示の実施又は試験に使用され得るが、好ましい方法及び材料がここで説明される。
【００２４】
本明細書で引用される全ての出版物及び特許は、あたかも各個々の出版物又は特許が、参照により組み込まれることが具体的かつ個々に示されているかのように参照により本明細書に組み込まれ、出版物が引用されるものに関連して方法及び／又は材料を開示及び記載するために参照により本明細書に組み込まれる。いかなる出版物の引用も、出願日前のその開示に関するものであり、本開示が先行開示によりそのような出版物に先行する権利を有しないことの承認として解釈されるべきではない。更に、提供される出版日は、独立して確認される必要があり得る実際の出版日とは異なり得る。
【００２５】
本開示を読むことにより当業者に明らかとなるように、本明細書に記載及び例示される個々の実施形態の各々は、本開示の範囲又は趣旨から逸脱することなく、他のいくつかの実施形態のうちのいずれかの特徴から容易に分離され得るか、又はそれらと組み合わされ得る別個の構成要素及び特徴を有する。列挙されるいずれの方法も、列挙された事象の順序、又は論理的に可能である任意の他の順序で実行され得る。
【００２６】
本開示の実施形態は、別途記載のない限り、当該技術の技能の範囲内である化学、布地、織物などの技術を採用するであろう。そのような技術は、文献で十分に説明されている。
【００２７】
本開示の実施形態が詳細に説明される前に、別途記載のない限り、本開示は特定の材料、試薬、反応材料、製造プロセスなどに限定されるものではなく、したがって異なり得ることを理解されたい。本明細書で使用される用語が、特定の実施形態のみを説明するためのものであり、限定することを意図するものではないことも理解されたい。本開示において、工程が、これが論理的に可能である異なる順序で実行され得ることも可能である。
【００２８】
本明細書及び添付の特許請求の範囲で使用される場合、単数形「ａ」、「ａｎ」、及び「ｔｈｅ」は、文脈がそうでない旨を明確に指示しない限り、複数の指示対象を含むことに留意されたい。したがって、例えば、「１つの支持体（a support）」への言及は、複数の支持体を含む。本明細書及び以下の特許請求の範囲において、相反する意図が明らかでない限り、以下の意味を有すると定義されるものとするいくつかの用語が参照される。
【００２９】
本開示は、カットパイルカーペットと同様の手触り、外観、及び審美性を有するが、標準的なカットパイルカーペットと比較してはるかに改善された耐久性及び質感保持を呈するカーペットに関する。本開示はまた、糸及びカーペットを製造するための方法に関する。
【００３０】
柔らかいフロアカバー（即ち、タフティングラグ及びカーペット）の製造に使用される合成糸は、２本以上の個々の糸から非常に頻繁に形成され、これらの個々の糸は、それ自体が多くの構成フィラメントから形成される。典型的には、２本以上の糸が一緒に撚り合わされるか、又は「ケーブリング」されて、柔らかいフロアカバーの構築に有用な様々な特性を有する柔らかい諸撚糸を形成する。例えば、米国特許第６，７８２，６８６号を参照されたい。標準的なケーブリングプロセスは、「バケツ」から供給される第２の糸の周囲で、クリールから供給される１本の糸を物理的に回転させること（両方の糸が慎重に制御された張力下にある）、次いで、撚糸（諸撚糸又はケーブル糸）の形態の組み合わされた糸を巻き上げることを伴う。いったん撚糸が製造されると、それは、チューブに巻き取られ、ヒートセット装置に方向付けられて、ヒートセット撚糸を形成する。
【００３１】
本開示のカーペットは、典型的に使用されるよりも高い撚りレベルで撚られた単糸を含む。非限定的な一実施形態では、単糸の撚りレベルは、１インチ当たり１〜１５回転（ｔｐｉ）の範囲である。非限定的な一実施形態では、単糸は、３〜１２ｔｐｉの範囲で撚られる。非限定的な一実施形態では、単糸の撚りレベルは、５〜１０ｔｐｉの範囲である。
【００３２】
本開示による糸の撚りは、単糸で、かつケーブリング又はケーブル撚りなしで実施される。
【００３３】
任意の合成糸材料、任意の天然繊維糸材料、及び／又はこれらの組み合わせを含む糸が、本開示のカーペットに使用され得る。非限定的な例としては、ポリエステル、ナイロン、及び／又はポリプロピレンなどのオレフィン、並びにこれらの任意の組み合わせを含む糸が挙げられる。更に、フィラメント当たりの全ての繊維断面及びデニールの糸が使用され得る。製作可能な繊維断面の例としては、三角形（又は「デルタ」）、三葉形、円形、四角形、五角形、八角形、及び不規則形状が挙げられる。各場合において、繊維は、中実であってもよいか、又はフィラメントの長さに沿って延びる１つ以上の空隙を有することができる。非限定的な一実施形態では、１００〜１００００の範囲のデニールを有する糸が使用され得る。非限定的な一実施形態では、４００〜３０００の範囲のデニールを有する糸が使用され得る。非限定的な一実施形態では、６００〜２０００の範囲のデニールを有する糸が使用され得る。
【００３４】
本開示の非限定的な一実施形態では、単撚糸は、糸ヒートセット工程なしに、カーペットに直接タフティングされ得る。
【００３５】
非限定的な一実施形態では、単撚糸は、予め構築された織布又は不織布バッキングを通して縫われて、ループ又はタフトを形成することによって、カーペットに直接タフティングされる。ループパイルは、活発な撚りにより自己撚りになる。
【００３６】
本開示は、撚られた単糸をタフティングするための方法を更に提供する。撚られた単糸は、非常に活発な撚りを有し、もつれる傾向が強い。本開示では、撚られた単糸をもつれることなくタフティングするための方法が提供される。
【００３７】
この方法の非限定的な一実施形態では、糸の張力は、糸がパッケージの周囲の図３に示されるような張力バンドなどの緊張デバイスを介して、クリール上のパッケージから解かれる際に制御される。この非限定的な実施形態では、張力バンドは、弾性又は自己収縮コードを含み、これは、糸が解かれる際にある特定の最小張力を維持し、かつ糸のもつれを防止するために、糸パッケージに巻き付けられ得る。非限定的な一実施形態では、張力バンドは、糸パッケージの周囲、好ましくは前端上に少なくとも１回巻き付く。非限定的な一実施形態では、張力バンドは、それをクリールに取り付けることによって定位置に保持される。非限定的な一実施形態では、張力バンドは、パッケージから出てくる糸の張力が、１デニール当たり０．００１グラム〜１デニール当たり０．３グラムの範囲になるように設定される。非限定的な一実施形態では、張力バンドは、パッケージから出てくる糸の張力が、１デニール当たり０．０１グラム〜１デニール当たり０．１グラムの範囲になるように設定される。
【００３８】
非限定的な一実施形態では、糸がパッケージから出てくる際の糸の張力は、パッケージの周囲にスリーブ又はバッグを使用することによって制御される。
【００３９】
非限定的な一実施形態では、もつれは、パッケージから解かれた直後に、１デニール当たり０．００１グラム〜１デニール当たり０．３グラムの範囲、より好ましくは１デニール当たり０．０１グラム〜１デニール当たり０．１グラムの範囲の張力に糸を供することによって除去される。所望の糸の張力は、市販のヒステリシス又は他の種類のテンショナを使用することによって達成され得る。
【００４０】
非限定的な一実施形態では、方法は、タフティングプロセス全体にわたって糸の張力を維持して、もつれの再形成を回避することを更に含む。
【００４１】
図１Ａ及び１Ｂは、カーペットの自己撚りループパイルカーペット（図１Ａ）及び単一タフト（図１Ｂ）を含む、本開示の実施形態を描写したものである。図１Ｂに示されるように、自己撚りループパイル１５のループ２０は、単糸２５の撚りの活発な性質により、タフティング中に自然に形成される。このようにして形成された自己撚りループパイルは、図２Ｂに示される単一カットパイルの解れの欠点を有することなく、カットパイルと同様の手触り、外観、及び審美性を有する。図１Ａに示されるように、本開示のカーペット１０は、図２Ａに示されるカットパイルカーペットと比較して、例外的な耐久性及び質感保持を有する。
【００４２】
以下の実施例及び試験方法は、本明細書に開示及び特許請求される方法をどのように実施するか、及び組成物及び化合物をどのように使用するかについての完全な開示及び説明を当業者提供するように提示される。数（例えば、量、温度など）に対する精度を確実にする努力がなされてきたが、いくつかの誤差及び偏差が考慮されるべきである。別途記載のない限り、部は、重量部であり、温度は、℃であり、圧力は、気圧である。標準温度及び圧力は、２５℃及び１気圧として定義される。
【００４３】
（試験方法）
耐久性及び質感保持：カーペット耐久性を、ベッターマンドラム質感保持試験（ＡＳＴＭ  Ｄ５４１７−９３）に記載の手順に基づき評価した。５Ｋ評価は、試料がＡＳＴＭ  Ｄ５４１７−９３に従った５，０００サイクル試験に供されることを意味する。
【００４４】
（実施例）
以下の実施例は、本開示及びその使用能力を実証する。本開示は、他の異なる実施形態が可能であり、そのいくつかの詳細は、本開示の範囲及び趣旨から逸脱することなく、様々な明らかな点で修正可能である。したがって、実施例は、実際は例示的かつ非限定的であると見なされるべきである。
【００４５】
（実施例１：ポリエチレンテレフタレート（ＰＥＴ）カーペット）
公称１１７０デニール、１３０フィラメント、及び三葉形断面を有するポリエチレンテレフタレート（ＰＥＴ）ＢＣＦ糸を、標準的なカットパイルカーペット（本明細書では「ＰＥＴ対照カーペット」と称される）及び本開示のカーペット（本明細書では「ＰＥＴカーペット」と称される）に変換した。２本の糸を１インチ当たり５．７５回転（ｔｐｉ）で撚り合わせ、２９０°ＦでＳｕｐｅｒｂａにおいて撚糸をヒートセットし、次いで、０．６２５”のパイル高さを有する８分の１ゲージ、４５オンス／平方ヤードのカーペットにタフティングすることによって、ＰＥＴ対照カーペットを作製した。単糸を８．９ｔｐｉで撚り、次いでそれを、パイル高さ０．６２５”を有する１６分の１ゲージ、４５オンス／平方ヤードのカーペットにタフティングすることによって、本開示のＰＥＴカーペットを作製した。撚られた単糸を、１／２”のピッチ、１／４”の深さ、及び５／１６”の幅を有する螺旋溝を有する２”インチ張力バーに巻き付けて（２．５巻き）、糸からもつれを除去するのに十分な張力を提供した。耐久性に関して、上記の標準試験方法を使用してカーペットを試験した。耐久性の結果が表１に示される。本開示のＰＥＴカーペットは、標準的なカットパイルカーペットと比較して、質感保持評価において０．９単位の改善を有した。本開示のＰＥＴカーペットの手触り、審美性、及び外観は、標準的なカットパイルカーペットのものと同様であった。
【００４６】
（実施例２：ナイロン６６カーペット）
公称９９７デニール、１１５フィラメント、及び三葉形断面を有するナイロン６６  ＢＣＦ糸を、標準的なカットパイルカーペット（本明細書では「ナイロン６６対照カーペット−１」と称される）及び本開示のカーペット（本明細書では「ナイロン６６カーペット−１」と称される）に変換した。２本の糸を５．７５ｔｐｉで撚り合わせ、２６５°ＦでＳｕｐｅｒｂａにおいて撚糸をヒートセットし、次いで、０．６２５”のパイル高さを有する８分の１ゲージ、４５オンス／平方ヤードのカーペットにタフティングすることによって、ナイロン６６対照カーペット−１を作製した。単糸を８．９ｔｐｉで撚り、次いでそれを、パイル高さ０．６２５”を有する１６分の１ゲージ、４５オンス／平方ヤードのカーペットにタフティングすることによって、本開示のナイロン６６カーペット−１を作製した。撚られた単糸を、１／２”のピッチ、１／４”の深さ、及び５／１６”の幅を有する螺旋溝を有する２”インチ張力バーに巻き付けて（２．５巻き）、糸からもつれを除去するのに十分な張力を提供した。耐久性に関して、上記の標準試験方法を使用してカーペットを試験した。耐久性の結果が表１に示される。本開示のナイロン６６カーペット−１は、標準的なカットパイルカーペットと比較して、質感保持評価において１単位の改善を有した。本開示のナイロン６６カーペット−１の手触り、審美性、及び外観は、標準的なカットパイルカーペットのものと同様であった。
【００４７】
（実施例３：ナイロン６６カーペット）
公称８００デニール、８０フィラメント、及び三葉形断面を有するナイロン６６  ＢＣＦ糸を、標準的なカットパイルカーペット（本明細書では「ナイロン６６対照カーペット−２」と称される）及び本開示のカーペット（本明細書では「ナイロン６６カーペット−２」と称される）に変換した。２本の糸を５．７５ｔｐｉで撚り合わせ、２６５°ＦでＳｕｐｅｒｂａにおいて撚糸をヒートセットし、次いで、０．６２５”のパイル高さを有する８分の１ゲージ、４５オンス／平方ヤードのカーペットにタフティングすることによって、ナイロン６６対照カーペット−２を作製した。単糸を７．５ｔｐｉで撚り、次いでそれを、パイル高さ０．６２５”を有する１６分の１ゲージ、４５オンス／平方ヤードのカーペットにタフティングすることによって、本開示のナイロン６６カーペット−２を作製した。プラスチック袋をパッケージの周囲に配置し、糸の出口のために前面に開口部を残した。ヒステリシス型テンショナを使用して、糸からもつれを除去するのに十分な張力を提供した。耐久性に関して、上記の標準試験方法を使用してカーペットを試験した。耐久性の結果が表１に示される。本開示のナイロン６６カーペット−２は、標準的なカットパイルカーペットと比較して、質感保持評価において１．３単位の改善を有した。本開示のナイロン６６カーペット−２の手触り、審美性、及び外観は、標準的なカットパイルカーペットのものと同様であった。
【００４８】
【表１】
2020523093.tif 000003
【００４９】
（実施例４：ナイロン６６カーペット）
公称９９７デニール、１１５フィラメント、及び三葉形断面を有するナイロン６６  ＢＣＦ糸を、標準的なカットパイルナイロン６６「対照」カーペット及び本開示のナイロン６６カーペットに変換した。２本の糸を５．７５ｔｐｉで撚り合わせ、２６５°ＦでＳｕｐｅｒｂａにおいて撚糸をヒートセットし、次いで、０．６５”のパイル高さを有する８分の１ゲージ、３８オンス／平方ヤードのカーペットにタフティングすることによって、ナイロン６６対照カーペットを作製した。単糸を８．５ｔｐｉで撚り、次いでそれを、パイル高さ０．６５”を有する６４分の５ゲージ、３８オンス／平方ヤードのカーペットにタフティングすることによって、本開示のナイロン６６カーペットを作製した。プラスチック袋をパッケージの周囲に配置し、糸の出口のために前面に開口部を残した。ヒステリシス型テンショナを使用して、糸からもつれを除去するのに十分な張力を提供した。同様の改善度が、実施例２〜３で観察されるように、本開示のこの実施形態におけるナイロン６６カーペットについて予測される。
【００５０】
（実施例５：ナイロン６６カーペット）
公称９９６デニール、２２６フィラメント、及び三葉形断面を有するナイロン６６  ＢＣＦ糸を、標準的なカットパイルナイロン６６「対照」カーペット及び本開示のナイロン６６カーペットに変換した。２本の糸を５．７５ｔｐｉで撚り合わせ、２６５°ＦでＳｕｐｅｒｂａにおいて撚糸をヒートセットし、次いで、０．６２５”のパイル高さを有する８分の１ゲージ、４５オンス／平方ヤードのカーペットにタフティングすることによって、ナイロン６６対照カーペットを作製した。単糸を７．５ｔｐｉで撚り、次いでそれを、パイル高さ０．６２５”を有する１６分の１ゲージ、４５オンス／平方ヤードのカーペットにタフティングすることによって、本開示のナイロン６６カーペットを作製した。プラスチック袋をパッケージの周囲に配置し、糸の出口のために前面に開口部を残した。ヒステリシス型テンショナを使用して、糸からもつれを除去するのに十分な張力を提供した。同様の改善度が、実施例２〜３で観察されるように、本開示のこの実施形態におけるナイロン６６カーペットについて予測される。
【００５１】
（実施例６：ポリエチレンテレフタレート（ＰＥＴ）カーペット）
公称１１７０デニール、２６０フィラメント、及び三葉形断面を有するポリエチレンテレフタレート（ＰＥＴ）ＢＣＦ糸を、標準的なカットパイルＰＥＴ「対照」カーペット及び本開示のＰＥＴカーペットに変換した。２本の糸を５．７５ｔｐｉで撚り合わせ、２９０°ＦでＳｕｐｅｒｂａにおいて撚糸をヒートセットし、次いで、０．６２５”のパイル高さを有する８分の１ゲージ、４５オンス／平方ヤードのカーペットにタフティングすることによって、ＰＥＴ対照カーペットを作製した。単糸を７．５ｔｐｉで撚り、次いでそれを、パイル高さ０．６２５”を有する１６分の１ゲージ、４５オンス／平方ヤードのカーペットにタフティングすることによって、本開示のＰＥＴカーペットを作製した。同様の改善度が、実施例１で観察されるように、本開示のこの実施形態におけるＰＥＴカーペットについて予測される。
【００５２】
比、濃度、量、及び他の数値データが、本明細書では範囲形式で表現され得ることに留意されたい。そのような範囲形式は、便宜上及び簡潔さのために使用され、したがって、範囲の限度として明示的に列挙される数値を含むだけではなく、あたかも各数値及び部分範囲が明示的に列挙されているかのように、その範囲内に包含される全ての個々の数値又は部分範囲も含むように、柔軟な方法で解釈されるべきであることを理解されたい。例示するために、「約０．１％〜約５％」の濃度範囲は、約０．１重量％〜約５重量％の明示的に列挙された濃度だけではなく、示された範囲内の個々の濃度（例えば、１％、２％、３％、及び４％）並びに部分範囲（例えば、０．５％、１．１％、２．２％、３．３％、及び４．４％）も含むと解釈されるべきである。「約」という用語は、修正されている数値（複数可）の±１％、±２％、±３％、±４％、±５％、±８％、又は±１０％を含むことができる。加えて、「約「ｘ」〜「ｙ」」という語句は、「約「ｘ」〜約「ｙ」」を含む。本開示の例示的な実施形態が詳細に記載されてきたが、本開示が他の異なる実施形態が可能であること、並びに他の様々な修正が当業者に明らかであり、かつ本開示の趣旨及び範囲から逸脱することなく当業者によって容易に行われ得ることが理解されるであろう。したがって、本発明の特許請求の範囲は、本明細書に記載される実施例及び詳細な説明に限定されることを意図するものではなく、特許請求の範囲は、本開示が関連する当業者によってその等価物として扱われる全ての特徴を含む、本開示に存在する特許可能な新規性の全ての特徴を包含するものと解釈されることを意図する。
【図１】
2020523093.tif 000004
【図２】
2020523093.tif 000005
【図３】
2020523093.tif 000006
【国際調査報告】
2020523093.tif 000007
2020523093.tif 000008
2020523093.tif 000009
2020523093.tif 000010
2020523093.tif 000011
2020523093.tif 000012